(57)【要約】【課題】本発明は、カラーコピー機やカラースキャナー、コンピューター、カラープリンター等を利用しても忠実な複製ができないようにすると共に、真偽の判定が目視により簡単に行えるようにした、偽造防止用紙およびこれを用いた偽造防止媒体の提供を目的とする。【解決手段】屈折率の異なる２種以上のポリマー薄膜が順次積層されてなる積層部を有していて、虹彩性を呈するようになっている複合繊維を少なくとも用紙の表面に位置するように漉き込ませる。【選択図】図１
2006063462.tif 000002
【特許請求の範囲】
【請求項１】
屈折率の異なる２種以上のポリマー薄膜が順次積層されてなる積層部を少なくとも有していて、虹彩性を呈する複合繊維が少なくとも表面部分に位置するように漉き込まれていることを特徴とする偽造防止用紙。
【請求項２】
前記複合繊維は、積層部を透過してくる光を吸収し得る光吸収層が積層部の内層部分に挟まれて積層されていることを特徴とする請求項１記載の偽造防止用紙。
【請求項３】
前記複合繊維は、積層部を透過してくる光を吸収し得る光吸収層が積層部の外層部分にさらに積層されて設けられていることを特徴とする請求項１記載の偽造防止用紙。
【請求項４】
前記複合繊維はその積層部を透過してくる光を吸収し得る繊維と共に編み込まれていることを特徴とする請求項１乃至３のいずれかに記載の偽造防止用紙。
【請求項５】
前記複合繊維はカールもしくは縮れていることを特徴とする請求項１乃至４のいずれかに記載の偽造防止用紙。
【請求項６】
請求項１乃至５のいずれかに記載の偽造防止用紙に画像が設けられていることを特徴とする偽造防止媒体。
【発明の詳細な説明】
【技術分野】
【０００１】
本発明は、カラーコピー機やカラースキャナー、コンピューター、カラープリンター等を利用しても忠実な複製ができないようにすると共に、真偽の判定が目視により簡単に行えるようにした、偽造防止用紙およびこれを用いた偽造防止媒体に関する。
【背景技術】
【０００２】
従来から、株券、債券、商品券、宝くじ等の金銭的価値を有する有価証券類は、その基材として証券用紙が幅広く使用されている。この証券用紙は、容易に偽造または変造が出来ないように、用紙自体に透かしを施したり、着色繊維を漉き込んだりと、種々の偽造防止対策が講じられている。そして、この証券用紙を使用して有価証券とする場合には、有価証券として必要な画像情報等をその基材となる証券用紙上に設けると共に、マイクロ文字や隠し文字を設けたり、凹版印刷や蛍光印刷等の特殊な印刷を施したり、さらには金属光沢を有する箔やホログラム箔等を転写またはシールすることにより、偽造防止の効果を一層向上させるようにしている。
【０００３】
このような種々の偽造防止対策が施された有価証券に対して行われる偽造は、印刷方式とカラーコピー機等を利用した複写方式を利用したものが多い。この中で、インクジェット方式のカラーコピー機を利用した偽造は、比較的簡単に行い易く、しかも得られる複写物（偽造品）の解像度や色相等が本物と見分けがつきにくくなってきており、新たな偽造対策の必要性が強く叫ばれている。
【０００４】
また、パーソナルコンピュータやカラースキャナー等の急激な普及に伴い、有価証券類の画像情報を一旦スキャナーで取り込んだ後、コンピュータで編集した上でカラープリンターから出力して偽造品を作製する、悪質、巧妙な偽造も増えてきている。
【０００５】
このように最近は、カラーコピー機、カラースキャナー、カラープリンター付パーソナルコンピューター等の性能向上と急激な普及に伴い、これらの道具があれば簡単に本物と見分けがつかない程度の精巧な複写物が得られるようになってきており、しかも従来のマイクロ文字や隠し文字のようなパターン印刷による偽造防止技術ではこれらの偽造行為に対処できなくなってきている。
【０００６】
このような状況に対し、カラーコピー機や通常の印刷方式を利用した偽造に対処すべく、有価証券等の基材となる用紙自体にも種々の偽造防止策を施すようになっている。例えば、用紙の抄造時に蛍光繊維を漉き込んで偽造防止対策とし、紫外光を照射して蛍光繊維漉き込みの有無を確認して真偽判定を行っている（例えば、特許文献１参照。）。しかし、このような偽造防止対策は、真偽判定のためには紫外線照射装置が必要であったり、紫外光を照射しない場合は真偽の判定がつきにくく、一般の繊維を漉き込んである用紙を使用して行った偽造との区別がつきにくいという問題点がある。
【特許文献１】特開平１１−９３０９６号公報
【発明の開示】
【発明が解決しようとする課題】
【０００７】
本発明は以上のような問題点に着目してなされたもので、カラーコピー機やカラースキャナー、コンピューター等を利用しても忠実な複製ができないようにし、しかも真偽判定が特殊な器具を使用しないで目視にて容易にできるようにした、偽造、変造、改ざん等の不正行為が困難な偽造防止用紙およびこれを用いた、商品券、宝くじ、入場券等の有価証
券類や偽造防止ステッカー等の偽造防止媒体を提供することを課題とする。
【課題を解決するための手段】
【０００８】
上記課題を達成するためになされ、請求項１に記載の発明は、屈折率の異なる２種以上のポリマー薄膜が順次積層されてなる積層部を有していて、虹彩性を呈する複合繊維が少なくとも表面に位置するように漉き込まれていることを特徴とする偽造防止用紙である。
【０００９】
また、請求項２に記載の発明は、請求項１記載の偽造防止用紙において、前記複合繊維は、積層部を透過してくる光を吸収し得る光吸収層が積層部の内層部分に挟まれて積層されていることを特徴とする。
【００１０】
さらにまた、請求項３に記載の発明は、請求項１記載の偽造防止用紙において、前記複合繊維は、積層部を透過してくる光を吸収し得る光吸収層が積層部の外層部分にさらに積層されて設けられていることを特徴とする。
【００１１】
さらにまた、請求項４に記載の発明は、請求項１乃至３のいずれかにに記載の偽造防止用紙において、前記繊複合維はその積層部を透過してくる光を吸収し得る繊維と共に編み込まれていることを特徴とする。
【００１２】
さらにまた、請求項５に記載の発明は、請求項１乃至４のいずれかに記載の偽造防止用紙において、前記複合繊維が、カールもしくは縮れていることを特徴とする。
【００１３】
さらにまた、請求項６に記載の発明は、請求項１乃至５のいずれかに記載の偽造防止用紙に画像が設けられていることを特徴とする偽造防止媒体である。
【発明の効果】
【００１４】
本発明に係る偽造防止用紙およびこれを用いた偽造防止媒体は、その一部に虹彩性を呈する複合繊維が漉き込んであるので、表面に位置する複合繊維が、目視角度を変えることにより色変化するため、例え同色相の繊維を漉き込んで本発明の偽造防止用紙と近似した用紙（偽造品）を作製したとしても、その用紙においては色変化までは再現できないので、両者の判別が肉眼で容易行えるようになる。また、漉き込まれている複合繊維は着色繊維ではなく、光の干渉により虹彩性を呈する繊維であるため、複写した場合には干渉色までは再現できず、複写等による偽造を不可能とする。
【発明を実施するための最良の形態】
【００１５】
以下、図面を用いて本発明の実施の形態を説明する。
【００１６】
図１は、本発明の偽造防止用紙の断面構成を示す説明図であり、図２は本発明の偽造防止媒体を示す平面図であり、図３は図２に示す偽造防止媒体にＸ−Ｘ’線による断面の構成を示す説明図である。また、図４乃至図７はのそれぞれは複合繊維の構成を示す端面部分の斜視説明図である。
【００１７】
本発明の偽造防止用紙は、図１にも示すように、屈折率の異なる２種以上のポリマー薄膜が順次層状に積層されてなる積層部を少なくとも有していて、虹彩性を呈する複合繊維２が少なくとも表面部分に位置するように漉き込まれている。また、本発明の偽造防止媒体は、図２や図３にも示すように、図１に示すような構成の偽造防止用紙５の一部に媒体（商品券、宝くじ、入場券等の有価証券類や偽造防止ステッカー等）として必要な画像（商品説明情報、抽選番号、発行会社名、装飾用絵柄等）６が設けられてなるものである。
【００１８】
このような偽造防止用紙１や偽造防止媒体３に漉き込まれている複合繊維２、４は、屈
折率の異なる２種またはそれ以上のポリマー薄膜を順次積層してなる積層部を少なくとも有しており、見る角度によって色相が変化するようになっている。図４に示す虹彩性を呈する複合繊維１０は、屈折率の異なる２種のポリマー薄膜１１、１２が順次積層されてなる積層部の複数が層状に積層されており、図５に示す示す虹彩性を呈する複合繊維２０は、屈折率の異なる３種のポリマー薄膜２１、２２、２３が順次積層されてなる積層部の複数が層状に積層されてなるものである。
【００１９】
これらの積層部は、上述したように、異なる屈折率を有するポリマー薄膜の２種以上を順次積層させた部分であり、種々ある高屈折率のポリマー薄膜と低屈折率のポリマー薄膜から、高屈折率のポリマー薄膜から少なくとも１種、低屈折率のポリマー薄膜から少なくとも１種を選択し、これらを所定の厚さで順次積層させ、特定の波長の可視光に対して特定の吸収あるいは反射特性を示すようにした部分である。従って、この部分は見る角度によって様々な色相に変化する。
【００２０】
高屈折率のポリマー薄膜としては、ポリエチレンナフトール（１．６３＝屈折率ｎ：以下同じ）、ポリカーボネート（１．５９）、ポリスチレン（１．５９）、ポリエチレンテレナフトール（１．５８）等のポリマーからなる薄膜が、また低屈折率のポリマー薄膜としては、ナイロン（１．５３）、ポリメチルメタアクリレート（１．４９）、ポリメチルペンテン（１．４６）、フッ素型ポリメチルメタアクリレート（１．４）等のポリマーからなる薄膜が具体的に挙げられる。
【００２１】
用紙中に漉き込まれる複合繊維の構成は上述のものに限定されるものではなく、図６や図７に示すような構成のものであってもよい。すなわち図６に示す複合繊維３０は、ポリマー薄膜３１、３２が順次積層されている積層部を透過してくる光を吸収し得る光吸収層３４が積層部の内層部分に挟まれて積層されているものである。また、図７に示す複合繊維４０は、ポリマー薄膜４１、４２、４３が順次積層されている積層部を透過してくる光を吸収し得る光吸収層４４がその外層部分にさらに積層されて設けられているものである。
【００２２】
これらの光吸収層３４、４４は、ポリマー薄膜が順次積層されている積層部の光学特性をより強調させるために設けるものである。すなわち、虹彩性を呈する複合繊維は、その一部を構成する積層部の各ポリマー薄膜の屈折率と膜厚とを所定のものに設定して組合せることにより、特定の波長を透過させ、それ以外の波長を反射させて虹彩色を呈するようになっているが、前記透過光を図６や図７に示すように積層された光吸収層の部分で所定の光を吸収することで、虹彩色をより鮮明に見えるようにし、見る角度の違いによる色相の変化（カラーシフト）をより鮮やかにする。
【００２３】
従って、この光吸収層は虹彩性を呈する複合繊維の積層部を透過してくる光の波長を吸収できればよく、その色相に制限はないが、一般的には黒や濃色に設定する。この光吸収層は、前記したように、複合繊維の内層部分に設けておいても、外層部分に積層して設けてもよいが、積層部の真ん中の層に挟んで設けておいた方が、複合繊維がどの角度から見ても虹彩色を鮮明に示すようになるため、好ましい。
【００２４】
また、虹彩性を呈する複合繊維は、図８に示す複合繊維構造物ように、複合繊維４６のポリマー薄膜の交互に積層されている積層部を透過してくる光を吸収し得る特性を有する他の繊維４５と共に編み込まれていてもよいし、さらには繊維自体がカールしていたり縮れていてもよい。複合繊維と他の繊維との編み込み方法としては、捻りや、編み込み等の種々の方法が採用でき、またその形態も特に限定するものではなく、虹彩性を呈する複合繊維の光学特性を強調できれるように編み込まれていればよい。
【００２５】
これらの複合繊維や複合繊維構造物は、図１乃至図３に示すように、用紙の表面に出ている方が虹彩性の効果がより高くなるため好ましい。また、複合繊維をカールさせたり、縮れさせたりした方が偽造品との判別がつき易くなるため好ましい。
【００２６】
上記構成の複合繊維等が漉き込まれている本発明の偽造防止用紙は、通常の植物繊維紙を使用した製紙方法により得ることができる。即ち、針葉樹や広葉樹あるいはバガス、麻、亜麻、ケナフ等の木材パルプからなる植物繊維等の製紙用繊維を水中で叩解してから、上記構成の複合繊維をさらに絡み合わせ、原料濃度が０．５〜１０％、好ましくは１〜２％程度になるようにして混練した後、スダレ・網目状のワイヤーなどの上に流し込んでから搾水し、加温により水分を蒸発させ、膠着させて作られる。
【００２７】
各繊維の長さは特に限定されるものではないが、具体的には３〜６ｍｍ程度であればよい。特に複合繊維はその平均繊維長が短すぎると、この部分での光の干渉による色変化を視認しにくくなるので注意を要する。また、抄紙に際しては、てん料としてクレイ、タルク、炭酸カルシウム、二酸化チタン等を、サイズ剤としてロジン、アルキル・ケテン・ダイマー、無水ステアリン酸等を、さらには紙力増強剤として変性デンプン、ポリビニルアルコール、ポリアクリルアミド等を適宜加えてもよい。
【実施例１】
【００２８】
以下、本発明を具体的な実施例を挙げてさらに説明する。
【００２９】
ＮＢＫＰ、ＬＢＫＰを３５０ｍｌＣ．Ｓ．Ｆに叩解し、これに下記のように白土、紙力増強剤（商品名「ポリストロン１９１」荒川化学工業（株）製、サイズ剤（商品名「サズパインＥ」荒川化学工業（株）製）、ｐＨ調整剤を適量加え、紙料を調整した。
［紙料の組成］
針葉樹晒クラフトパルプ（ＮＢＫＰ）        ２０重量部
広葉樹晒クラフトパルプ（ＬＢＫＰ）        ８０重量部
白土                                      １０重量部
紙力増強剤                                  ０．３重量部
サイズ剤                                    １重量部
ｐＨ調整剤
次に、上記のようにして調整した紙料に、ナイロン薄膜とポリエチレンテレフタレート薄膜が順次積層されてなる積層部が複数層積層されていて、虹彩性を呈する複合繊維（平均繊維長３〜６ｍｍ）を添加し、長網抄紙機を使用して紙層の坪量を９０ｇ／ｍ2になるよう抄造し、本発明に係る偽造防止用紙を得た。次に、この偽造防止用紙上にプロセスインキにて所望の画像を印刷し、偽造防止媒体を得た。
【００３０】
得られた偽造防止用紙並びに偽造防止媒体は、それらの表面部分に複合繊維がランダムに配置されていて、特殊な器具を使用することなく、角度を変えるだけで複合繊維の色変化を視認できた。また、この色変化は光の干渉によって得られるものであるため、得られた偽造防止用紙並びに偽造防止媒体を原稿としてカラーコピー機により複写を行った場合、複写物上では光の干渉による色変化までは再現できず、複写による偽造に対して有効であることが分かった。
【図面の簡単な説明】
【００３１】
【図１】本発明の偽造防止用紙の断面の構成を示す説明図である。
【図２】本発明の偽造防止媒体を示す平面図である。
【図３】図２に示す偽造防止媒体のＸ−Ｘ’線による断面部分の構成を示す説明図である。
【図４】本発明の一部を構成する複合繊維の端部における断面構成を示す斜視説明図である。
【図５】本発明の一部を構成する他の複合繊維の端部における断面構成を示す斜視説明図である。
【図６】本発明の一部を構成するさらに他の複合繊維の端部における断面構成を示す斜視説明図である。
【図７】本発明の一部を構成するさらに他の複合繊維の端部における断面構成を示す斜視説明図である。
【図８】複合繊維と他の繊維がお互いに編み込まれてなる複合繊維構造物の状態を示す説明図である。
【符号の説明】
【００３２】
１、５・・偽造防止用紙
２、４、１０、２０、４０、４６・・複合繊維
３・・偽造防止媒体
６・・画像
１１、１２、２１、２２、２３、３１、３２、４１、４２、４３、・・ポリマー薄膜
３４、４４・・光吸収層
４５・・繊維
【図１】
2006063462.tif 000003
【図２】
2006063462.tif 000004
【図３】
2006063462.tif 000005
【図４】
2006063462.tif 000006
【図５】
2006063462.tif 000007
【図６】
2006063462.tif 000008
【図７】
2006063462.tif 000009
【図８】
2006063462.tif 000010